(57)【特許請求の範囲】
【請求項１】
補強用不織布層と樹脂層を積層した発泡成形品補強用不織布であって、前記樹脂層に使用する樹脂の軟化点Ａが２０℃以上６０℃以下、前記発泡成形品補強用不織布の通気度が３０ｃｃ／ｃｍ２／秒以上３００ｃｃ／ｃｍ２／秒以下であり、少なくとも前記樹脂層が滑剤が含有および／または付着した樹脂層である発泡成形品補強用不織布。
【請求項２】
補強用不織布層と樹脂層を積層した発泡成形品補強用不織布であって、前記樹脂層に使用する樹脂の軟化点Ａが２０℃以上６０℃以下、前記発泡成形品補強用不織布の通気度が３０ｃｃ／ｃｍ２／秒以上３００ｃｃ／ｃｍ２／秒以下であり、少なくとも前記補強用不織布層が滑剤が含有した補強用不織布層である発泡成形品補強用不織布。
【請求項３】
補強用不織布層と樹脂層を積層した発泡成形品補強用不織布であって、前記樹脂層に使用する樹脂の軟化点Ａが２０℃以上６０℃以下、前記発泡成形品補強用不織布の通気度が３０ｃｃ／ｃｍ２／秒以上３００ｃｃ／ｃｍ２／秒以下であり、少なくとも前記補強用不織布層が前記樹脂層の反対面側に滑剤または離型剤が付着した補強用不織布層である発泡成形品補強用不織布。
【請求項４】
７０℃での金型とのセット性が１．５Ｎ／φ２２ｍｍ以上である請求項１〜３のいずれかに記載の発泡成形品補強用不織布。
【請求項５】
補強用不織布層と樹脂層を積層した発泡成形品補強用不織布であって、前記樹脂層に使用する樹脂の融点が３０℃以上６０℃以下、前記樹脂層に使用する樹脂の溶解エネルギーが３０Ｊ／ｇ以上１００Ｊ／ｇ以下、前記発泡成形品補強用不織布の通気度が３０ｃｃ／ｃｍ２／秒以上３００ｃｃ／ｃｍ２／秒以下であり、少なくとも前記樹脂層が滑剤が含有および／または付着した樹脂層である発泡成形品補強用不織布。
【請求項６】
補強用不織布層と樹脂層を積層した発泡成形品補強用不織布であって、前記樹脂層に使用する樹脂の融点が３０℃以上６０℃以下、前記樹脂層に使用する樹脂の溶解エネルギーが３０Ｊ／ｇ以上１００Ｊ／ｇ以下、前記発泡成形品補強用不織布の通気度が３０ｃｃ／ｃｍ２／秒以上３００ｃｃ／ｃｍ２／秒以下であり、少なくとも前記補強用不織布層が滑剤が含有した補強用不織布層である発泡成形品補強用不織布。
【請求項７】
補強用不織布層と樹脂層を積層した発泡成形品補強用不織布であって、前記樹脂層に使用する樹脂の融点が３０℃以上６０℃以下、前記樹脂層に使用する樹脂の溶解エネルギーが３０Ｊ／ｇ以上１００Ｊ／ｇ以下、前記発泡成形品補強用不織布の通気度が３０ｃｃ／ｃｍ２／秒以上３００ｃｃ／ｃｍ２／秒以下であり、少なくとも前記補強用不織布層が前記樹脂層の反対面側に滑剤または離型剤が付着した補強用不織布層である発泡成形品補強用不織布。
【請求項８】
前記樹脂層を線状またはランダム状に間隔を開けて前記補強用不織布層に積層した請求項１〜７のいずれかに記載の発泡成形品補強用不織布。
【請求項９】
前記樹脂層をドット状に前記補強用不織布層に積層した請求項１〜７のいずれかに記載の発泡成形品補強用不織布。
【発明の詳細な説明】
【技術分野】
【０００１】
本発明は、発泡成形品補強用不織布に関する。より詳しくは、発泡時の金型セット性に優れた発泡成形品補強用に最適な不織布に関する。
【背景技術】
【０００２】
近年、座席等のクッション材として、発泡ウレタン成形体が広く用いられている。一般的に、発泡ウレタン成形体としては成形時に補強用不織布が一体化されたものが用いられている。かかる補強用不織布は、発泡ウレタン成形体と自動車シートの金属スプリングの間に位置して、金属スプリングのクッション作用を均等に分散すると共に、金属スプリングから受ける摩擦から発泡ウレタン成形体を保護するという役割を担うものである。この補強用不織布を使用し、クッション材を生産するには、まず生産するクッション形状に合わせ補強用不織布を打ち抜きまたはカットし、縫製する。さらには金型にセットするための穴を開ける。その後、金型に取り付けた突起やピン等のセット治具に前記穴を突き刺して金型にセットした後、ウレタンを発泡させ、発泡ウレタン成形体を生産する。
【０００３】
近年、自動車シートにはいろいろなセンサーや機能を付与するため、形状が複雑となり、補強用不織布の縫製等の負担が大きくなり、工数やコストアップとなっている。上記の通り、金型への補強用不織布のセットも負荷となっており、さまざまな工夫がなされている。例えば、補強用不織布にホッチキスやメタル等を取り付け、金型に取り付けた磁石等の磁力を活用する方法や、補強用不織布または金型に接着剤などを塗布する方法である。
【０００４】
ホッチキスやメタル等を取り付ける方法では、あらかじめ金型に磁石等の磁力を取り付ける必要があり、設計が変わるたびに、磁石等の取り付け場所を変更するなど手間とコストが高くなる問題がある。接着剤を活用する方法は金型を汚す問題がある。
【０００５】
特許文献１には、発泡金型内部に装着ピンをあらかじめ備えることで補強用不織布をセットする方法が提案されている。しかし、この方法では、発泡形状が変わる都度製作する金型に装着ピンを設置する必要があるだけでなく、発泡後の取り外し時に補強用不織布へダメージを与える可能性がある。
【０００６】
特許文献２には、あらかじめ補強用不織布に使用するバインダー中に鉄粉または砂鉄を混入して補強用不織布に磁性を付与する方法が提案されている。しかし、この方法では金属スプリングとの接触による鉄粉または砂鉄の脱落で車内を汚す恐れや異音の可能性がある。さらに、補強用不織布への金属混入、例えば補強用不織布製造工程で使用するニードルパンチの針混入などの検知がし難い問題がある。
【０００７】
特許文献３には、補強用不織布に金属製のワイヤを取り付け、発泡成形型に設けられた永久磁石に吸着させることで、型内に装着する方法が提案されている。しかし、この方法も補強用不織布へのワイヤ取り付けの工程が増えるだけでなく、発泡成形型に永久磁石を設ける必要がある。
【先行技術文献】
【特許文献】
【０００８】
【特許文献１】特開２００４−３５８９１６号公報
【特許文献２】特開２００１−２５２９３０号公報
【特許文献３】特開２００８−１９４９５７号公報
【発明の概要】
【発明が解決しようとする課題】
【０００９】
従来は、金型に改良を加えず、従来の金型を使用し、汚すこともなく簡単に補強用不織布をセットする方法は提案はなされていなかった。本発明は従来技術を背景になされたもので、補強用不織布の金型セット性をより向上させて、効率良くクッション材を発泡成形させることが可能な発泡成型品用補強用不織布を提供することを課題とする。
【課題を解決するための手段】
【００１０】
本発明者らは上記課題を解決するため、鋭意研究した結果、ウレタンを発泡させウレタン発泡成形体を生産するため、金型は通常６０℃以上の温度に昇温されており、この温度で補強用不織布と金型が接着する樹脂を補強用不織布にあらかじめ付着させておくことにより、簡単にセットできることを見出した。さらに、前記樹脂をあらかじめ付着させることにより、補強用不織布の輸送時にブロッキングによる補強用不織布同士の接着の可能性を滑剤または離型剤の利用により低減させることが可能であることも見出し、本発明に到達した。
【００１１】
すなわち、本発明は、以下の通りである。
（１）補強用不織布層と樹脂層を積層した発泡成形品補強用不織布であって、前記樹脂層に使用する樹脂の軟化点Ａが２０℃以上６０℃以下、前記発泡成形品補強用不織布の通気度が３０ｃｃ／ｃｍ２／秒以上３００ｃｃ／ｃｍ２／秒以下であり、少なくとも前記樹脂層が滑剤が含有および／または付着した樹脂層である発泡成形品補強用不織布。
（２）補強用不織布層と樹脂層を積層した発泡成形品補強用不織布であって、前記樹脂層に使用する樹脂の軟化点Ａが２０℃以上６０℃以下、前記発泡成形品補強用不織布の通気度が３０ｃｃ／ｃｍ２／秒以上３００ｃｃ／ｃｍ２／秒以下であり、少なくとも前記補強用不織布層が滑剤が含有した補強用不織布層である発泡成形品補強用不織布。
（３）補強用不織布層と樹脂層を積層した発泡成形品補強用不織布であって、前記樹脂層に使用する樹脂の軟化点Ａが２０℃以上６０℃以下、前記発泡成形品補強用不織布の通気度が３０ｃｃ／ｃｍ２／秒以上３００ｃｃ／ｃｍ２／秒以下であり、少なくとも前記補強用不織布層が前記樹脂層の反対面側に滑剤または離型剤が付着した補強用不織布層である発泡成形品補強用不織布。
（４）７０℃での金型とのセット性が１．５Ｎ／φ２２ｍｍ以上である(１)〜(３)のいずれかに記載の発泡成形品補強用不織布。
（５）補強用不織布層と樹脂層を積層した発泡成形品補強用不織布であって、前記樹脂層に使用する樹脂の融点が３０℃以上６０℃以下、前記樹脂層に使用する樹脂の溶解エネルギーが３０Ｊ／ｇ以上１００Ｊ／ｇ以下、前記発泡成形品補強用不織布の通気度が３０ｃｃ／ｃｍ２／秒以上３００ｃｃ／ｃｍ２／秒以下であり、少なくとも前記樹脂層が滑剤が含有および／または付着した樹脂層である発泡成形品補強用不織布。
（６）補強用不織布層と樹脂層を積層した発泡成形品補強用不織布であって、前記樹脂層に使用する樹脂の融点が３０℃以上６０℃以下、前記樹脂層に使用する樹脂の溶解エネルギーが３０Ｊ／ｇ以上１００Ｊ／ｇ以下、前記発泡成形品補強用不織布の通気度が３０ｃｃ／ｃｍ２／秒以上３００ｃｃ／ｃｍ２／秒以下であり、少なくとも前記補強用不織布層が滑剤が含有した補強用不織布層である発泡成形品補強用不織布。
（７）補強用不織布層と樹脂層を積層した発泡成形品補強用不織布であって、前記樹脂層に使用する樹脂の融点が３０℃以上６０℃以下、前記樹脂層に使用する樹脂の溶解エネルギーが３０Ｊ／ｇ以上１００Ｊ／ｇ以下、前記発泡成形品補強用不織布の通気度が３０ｃｃ／ｃｍ２／秒以上３００ｃｃ／ｃｍ２／秒以下であり、少なくとも前記補強用不織布層が前記樹脂層の反対面側に滑剤または離型剤が付着した補強用不織布層である発泡成形品補強用不織布。
（８）前記樹脂層を線状またはランダム状に間隔を開けて前記補強用不織布層に積層した(１)〜(７)のいずれかに記載の発泡成形品補強用不織布。
（９）前記樹脂層をドット状に前記補強用不織布層に積層した(１)〜(７)のいずれかに記載の発泡成形品補強用不織布。
【発明の効果】
【００１２】
本発明の発泡成形品補強用不織布は、補強用不織布層と樹脂層を積層し、その樹脂層に発泡時の金型の温度で軟化する樹脂を選定する。さらに発泡成形品補強用不織布の通気度を一定以上に保つことにより、発泡時に発生するガスを抜くことができ、見栄えの良いクッション材を得ることができる。
その結果、従来の金型を使用し、縫製のみ施された発泡成型品補強用不織布を効率良く金型にセットでき、作業性を向上できる発泡成形品補強用不織布が得られた。
さらには、前記樹脂をあらかじめ付着させることにより、補強用不織布の輸送時にブロッキングによる補強用不織布同士の接着の可能性を、滑剤を利用することによりにより低減させた取り扱い性にも優れた発泡成形品補強用不織布が得られた。
この発泡成形品補強用不織布は、輸送時の取り扱い性に優れ、発泡成形後の金型への汚れもなく、発泡成形品補強用不織布の成形性にも影響を与えないため、従来と全く同じ方法で使用することができるという利点がある。
【図面の簡単な説明】
【００１３】
【図１】軟化点Ａの測定結果を例示した図である。
【図２】樹脂の融点の測定結果を例示した図である。
【発明を実施するための形態】
【００１４】
本発明の発泡成形品補強用不織布の補強用不織布層には、従来知られている不織布を適用することができるが、不織布の引き裂き強力が２０Ｎ以上、発泡後の強力（発泡後の不織布層を切り出し、ＪＩＳ  Ｌ  １９１３（２０１０）に準拠して強力を測定する）が１０Ｎ／ｃｍ以上、ウレタンの染み出しを少なくさせる密度が高い部位を持つ不織布が好ましい。
【００１５】
補強用不織布層に使用する不織布を構成する樹脂としては、ポリエステル、ポリオレフィンやポリアミドが好ましく、汎用熱可塑性樹脂で安価なポリエステルやポリオレフィンが特に好ましい。ポリエステルとしては、ポリブチレンテレフタレート（ＰＢＴ）、ポリエチレンテレフタレート（ＰＥＴ）、ポリブチレンナフタレート（ＰＢＮ）、ポリエチレンナフタレート（ＰＥＮ）、ポリシクロヘキサンジメチルテレフタレート（ＰＣＨＴ）、ポリトリメチオレンテレフタレート（ＰＴＴ）などのホモポリエステルおよびそれらの共重合ポリエステルなどが例示できる。また、ポリオレフィンではポリエチレンやポリプロピレンなどが例示できる。
【００１６】
補強用不織布層に使用する不織布の製造方法は、長繊維不織布としてはスパンボンド法、メルトブロー法などによるもの、短繊維不織布としてはニードルパンチ法、スパンレース法などによる機械交絡によるものや、ケミカルボンド法、サーマルボンド法などによるものが例示できる。さらにこれらを複合したものも使用することができる。
スパンボンド法により得られる不織布を使用する補強用不織布層としては、目付が３０〜２００ｇ／ｍ２で、空隙率が９０〜９４％のかさ高な不織布と目付が２０〜１００ｇ／ｍ２で、空隙率８７〜９１％の緻密な不織布を積層し、ニードルパンチ法で積層一体化させたものや、一層であるが厚み方向に密度差を付け、ウレタン補強層とウレタン発泡時の染み出し防止層を兼ね備えたニードルパンチスパンボンド不織布を使用したもの、さらには捲縮数が２〜４０個／２５ｍｍ、繊維径が１〜３０μｍである捲縮長繊維不織布で構成され、目付が５０〜２００ｇ／ｍ２、厚さが０．５〜２．０ｍｍのスパンボンド不織布を使用したものが好ましい。
また、短繊維不織布とスパンボンド不織布との複合不織布層であれば、繊維径が１〜２３デシテックスの繊維で形成され、目付が２０〜１００ｇ／ｍ２であるスパンボンド不織布に短繊維のカードウェッブを片面または両面に積層し、ニードルパンチ法で一体化させた複合不織布層が好ましい。
【００１７】
本発明の発泡成形品補強用不織布の樹脂層には、軟化点Ａが２０℃以上６０℃以下、好ましくは３０℃以上５５℃未満、より好ましくは３５℃以上５０℃未満の樹脂を用いることで金型セット性が良好となる。軟化点Ａが２０℃未満であると通常保管状態で粘着性が上がり、重ねて保管した場合、取り扱い性が悪くなり、場合によっては完全に接着してしまう場合がある。軟化点Ａが６０℃より高くなると、金型温度での接着性が不十分となり、セット性が悪くなり、作業中に剥がれるなどの問題が発生する。上記範囲の軟化点Ａを得るためには、ビカット軟化温度が２０℃以上６０℃以下である樹脂を使用することで得ることができる。
【００１８】
軟化点Ａが上記の範囲であれば、樹脂の種類は特に限定されないが、エチレン−酢酸ビニルコポリマー、エチレン−エチルアクリレートコポリマー、アイオノマー樹脂、ウレタン樹脂、またはこれらの誘導体が好適に使用できる。
【００１９】
また、本発明の発泡成形品補強用不織布の樹脂層に使用する樹脂は、示差走査熱量測定による融点が３０℃以上６０℃以下、好ましくは３０℃以上５５℃未満、より好ましくは３５℃以上５０℃未満の樹脂を用いることで金型セット性が良好となる。融点が３０℃未満となると通常保管状態で粘着性が上がり、重ねて保管した場合、取り扱い性が悪くなり、場合によっては完全に接着してしまう場合がある。融点が６０℃より高くなると、金型温度での接着性が不十分となり、セット性が悪くなり、作業中に剥がれるなどの問題が発生する。
【００２０】
さらに、本発明の発泡成形品補強用不織布の樹脂層に使用する樹脂は、示差走査熱量測定による溶解エネルギーが３０Ｊ／ｇ以上１００Ｊ／ｇ以下、好ましくは４０Ｊ／ｇ以上８０Ｊ／ｇ以下、より好ましくは５０Ｊ／ｇ以上８０Ｊ／ｇ以下の樹脂を用いることで金型セット性が良好となる。溶解エネルギーが３０Ｊ／ｇ未満となると通常保管状態での環境変化により粘着性が上がり、重ねて保管した場合、取り扱い性が悪くなり、場合によっては完全に接着してしまう場合がある。溶解エネルギーが１００Ｊ／ｇより高くなると、金型への接着に時間がかかり、作業性が悪くなる問題が発生する。
【００２１】
樹脂層に使用する樹脂の融点および溶解エネルギーが上記の範囲であれば、樹脂の種類は特に限定されないが、エチレン−酢酸ビニルコポリマー、エチレン−エチルアクリレートコポリマー、アイオノマー樹脂、ウレタン樹脂、またはこれらの誘導体が好適に使用できる。
【００２２】
補強用不織布層と樹脂層を積層した発泡成形品補強用不織布の通気度は好ましくは３０ｃｃ／ｃｍ２／秒以上、より好ましくは４０ｃｃ／ｃｍ２／秒以上３００ｃｃ／ｃｍ２／秒以下、さらに好ましくは５０ｃｃ／ｃｍ２／秒以上２５０ｃｃ／ｃｍ２／秒以下である。通気度が３０ｃｃ／ｃｍ２／秒未満となるとウレタン発泡時に発生するガスが抜け難くなり、発泡ウレタン成形体に欠点が発生する。また、３００ｃｃ／ｃｍ２／秒より高くなると発泡成形品補強用不織布からウレタンが染み出し、金属スプリングとの接触による異音の問題が発生する場合がある。
【００２３】
樹脂層に使用する樹脂量としては特に限定されないが、好ましくは１０ｇ／ｍ２以上６０ｇ／ｍ２以下、より好ましくは１０ｇ／ｍ２以上５０ｇ／ｍ２以下、さらに好ましくは１５ｇ／ｍ２以上４０ｇ／ｍ２以下である。樹脂量が１０ｇ／ｍ２未満であれば、発泡成形品補強用不織布の十分な金型へのセット性を得ることができない場合があり、６０ｇ／ｍ２より多くなると通気度の確保が困難となる場合がある。
【００２４】
最適な通気度を得るための樹脂層を補強用不織布層に積層する方法としては、樹脂押し出しラミネート法、タンデム押し出しラミネート法、ドライラミネート法、カーテンスプレー法、パウダーラミ法などの公知の方法を用いることができる。さらに、プリント法等によるドット加工などを用いることができる。これらの方法を用い、積層する樹脂層の面積率は、補強用不織布層の面積に対し好ましくは１０％以上９０％以下、より好ましくは２０％以上８０％以下、さらに好ましくは３０％以上７０％以下である。積層する樹脂層面積率が１０％未満となると、金型へのセット性が不十分となり、９０％以上となると通気度の確保が難しくなる。
【００２５】
金型セット性への付与と通気度をより最適にするための樹脂層としては、樹脂を線状またはランダム状に間隔を開けて積層する方法またはドット状に積層することが好ましい。線状に積層する場合、樹脂の幅は好ましくは０．３〜１０ｍｍであり、樹脂間の間隔は好ましくは１〜１０ｍｍである。ランダム状に積層する場合、樹脂が非連続的に存在することが重要であり、好ましくは樹脂量を５０ｇ／ｍ２以下にする。ドット状に積層する場合は、ドット形状に特に指定はなく、丸型や菱型等を用いることができる。サイズも特に指定はないが、円換算での直径で好ましくは１ｍｍ以上１０ｍｍ以下である。配置については格子状や千鳥配列等を用いることができる。
【００２６】
補強用不織布層と樹脂層を積層した発泡成形品補強用不織布の７０℃での金型セット性は、後述する方法で求めることができ、１．５Ｎ／φ２２ｍｍ以上が好ましく、２．０Ｎ／φ２２ｍｍ以上２０．０Ｎ／φ２２ｍｍ未満がより好ましい。金型セット性が１．５Ｎ／φ２２ｍｍ未満であれば、金型セット後の工程において、補強用不織布が外れる可能性がある。また、金型セット性が２０．０Ｎ／φ２２ｍｍより高くなると、発泡後金型からの取り外しが困難になるばかりでなく、発泡後ウレタンから補強用不織布が剥離する可能性がある。
さらに発泡成形品補強用不織布の３０℃での金型セット性は１．５Ｎ／φ２２ｍｍ以下が好ましく、１．０Ｎ／φ２２ｍｍ以下がより好ましい。３０℃での金型セット性が１．５Ｎ／φ２２ｍｍより高くなると、重ねてまたはロール状での保管時に各層間で接着してしまい、取り扱い性が悪くなる。
【００２７】
本発明の発泡成形品補強用不織布のブロッキングを抑制するために添加する滑剤は特に限定されないが、好ましくは炭酸カルシウム、タルク、カーボンブラック、顔料、酸化アルミニウム、シリコンなどが挙げられる。
【００２８】
本発明の滑剤の含有量および／または付着量は、ウレタン発泡に影響が出ない程度であれば特に限定されないが、好ましくは０．１〜１０ｇ／ｍ２、より好ましくは０．３〜５ｇ／ｍ２以下である。含有量および／または付着量が０．１ｇ／ｍ２未満では、ブロッキング防止に十分な効果が得られない。含有量および／または付着量が１０ｇ／ｍ２を超えると粉落ちなどで周辺を汚染することがある。
【００２９】
本発明における滑剤の樹脂層および補強用不織布層への含有方法としては、ラミネート樹脂またはスプレー樹脂への混合、パウダー接着樹脂への混合、印刷コーター樹脂への混合等が挙げられる。
また、前記滑剤の樹脂層および補強用不織布層への付着方法としては、落下、噴霧、ローラー転写等が挙げられる。
【００３０】
本発明の発泡成形品補強用不織布のブロッキングを抑制するために添加する離型剤は特に限定されないが、好ましくはフッ素系、シリコーン系等のプラスチックの離型に優れる離型剤が挙げられる。
【００３１】
本発明の離型剤の付着量は、ウレタン発泡に影響が出ない程度であれば特に限定されないが、好ましくは０．０５〜５ｇ／ｍ２、より好ましくは０．１〜３ｇ／ｍ２以下である。付着量が０．０５ｇ／ｍ２未満では、ブロッキング防止に十分な効果が得られない。付着量が５ｇ／ｍ２を超えるとセット性が低下することがある。
【００３２】
本発明における離型剤の補強用不織布層への付着方法としては、スプレー噴霧やローラーオイリング等が挙げられる。
【００３３】
本発明の発泡成形品補強用不織布は、クッション用途に限定されるものではなく、金型を用い、成型する発泡成形品の補強用不織布として、車両用の各種内装材や、建築資材、電化製品の表面発泡成形品などの用途にも有用である。
【実施例】
【００３４】
以下、実施例および比較例によって本発明をさらに具体的に説明するが、本発明はこれらに何ら限定されるものではない。
なお、本発明の実施例および比較例で用いた評価方法は下記の方法でおこなった。
【００３５】
（１）軟化点Ａ（℃）
補強用不織布から樹脂層をサンプリングし、ＴＡ  ｉｎｓｔｒｕｍｅｎｔｓ社製「Ｑ４００」を用い、ＴＭＡ（熱機械分析）により求めた。プローブは針入プローブ、荷重０．１Ｎ、温度条件−３０℃→１００℃、昇温速度５℃／ｍｉｎ、雰囲気Ｎ２下で行った。図１に例示した通り、２つの接線の交点を軟化点Ａとした。
【００３６】
（２）樹脂の融点（℃）
発泡成形品補強用不織布から樹脂部のみを４〜５ｍｇ採取した。この際、不織布が一緒に採取された場合、そのまま測定した。装置はＴＡ  ｉｎｓｔｒｕｍｅｎｔｓ社製Ｑ１００を用い、−７０℃から１２０℃まで２０℃／ｍｉｎの速度で昇温させた。測定は窒素雰囲気下で行った。チャートより、図２に示したベースライン（２０℃−９５℃）と接線との交点を融点とした。図２の場合、４８．６２℃が融点となる。
【００３７】
（３）樹脂の溶解エネルギー（Ｊ／ｇ）
上記（２）記載の測定により得られたチャートより、溶解エネルギーを求めた。図１の場合、５８．７８Ｊ／ｇとなる。
【００３８】
（４）ビカット軟化温度（℃）
ＪＩＳ  Ｋ  ７２０６（１９９９）「プラスチック−熱可塑性プラスチック−ビカット軟化温度（ＶＳＴ）試験方法」に準拠して測定した。
【００３９】
（５）通気度（ｃｃ／ｃｍ２／秒）
ＪＩＳ  Ｌ  １０９６（２０１０）「織物及び編物の生地試験方法」８．２６．１  Ａ法（フラジール形法）」に準拠して測定した。
【００４０】
（６）金型への接着性（Ｎ／φ２２ｍｍ）
試験片を幅２５ｍｍ、長さ１００ｍｍにカットし、１端を金属板（ＳＳ４００フラットバー幅３０ｍｍ、長さ１００ｍｍ）の１端に５１．６ｋＰａ  Ｋｙｏｗａ製「ゲージメイト」を使用し、２ｋｇｆ／φ２２ｍｍ端子の荷重で３０℃±３℃および７０℃±３℃で１０秒間圧縮する。その後、島津製引張試験機のチャック上部に金属板を、チャック下部に試験片の反対の１端をチャック間距離が１０ｍｍとなるようセットする。引張速度１００ｍｍ／分で引っ張り試験を行い、最大強度を求める。
【００４１】
（７）４０℃、４５℃、５０℃での補強用不織布のシート剥がれ性
２０ｃｍ×２０ｃｍにカットした試験片を１０枚重ね、４ｋｇ／４００ｃｍ２となるよう均等に荷重を掛け、各温度で１２時間放置する。その後２５℃の部屋で１時間放置し、重りを除いた後で１枚１枚シートを取り出すときの状況を以下の通り評価した。
○：各層で接着がなく取り出すことができた。
×：各層で接着が起こり、取り出すことが難しかった。
【００４２】
（８）樹脂層の面積率（％）
ＳＥＭにて樹脂層側から撮影し、単位当りの樹脂層の面積を求め、百分率で示した。
【００４３】
（９）発泡成形加工性
○：発泡ウレタン成形体の表面にガスの後がなく、きれいに発泡されていた。
×：発泡ウレタン成形体の表面にガスの後があり、痘痕状などの欠点があった。
【００４４】
＜実施例１＞
東洋紡株式会社製不織布ボランス「ＣＲＥ３０８０」の白色面側に炭酸カルシウム０．３ｗｔ％を含有させたヤスハラケミカル株式会社製エチレン酢酸ビニルコポリマー樹脂（ビカット軟化点３９℃）をＴ−ダイから押し出し、上記不織布の長手方向と平行に樹脂幅１ｍｍ、樹脂間隔２ｍｍで線状に、２０ｇ／ｍ２積層した。
【００４５】
＜実施例２＞
三井化学株式会社製不織布タフネル「ＥＳＥ４４４」の片面に炭酸カルシウム０．３ｗｔ％を含有させたヤスハラケミカル株式会社製ヒロダイン７５０４（エチレン酢酸ビニルコポリマー、ビカット軟化温度４２℃）をＴ−ダイから押し出し、上記不織布の長手方向と平行に樹脂幅１ｍｍ、樹脂間隔２ｍｍで線状に、３０ｇ／ｍ２積層した。
【００４６】
＜実施例３＞
三井化学株式会社製不織布タフネル「ＥＳＥ４４４」の片面に炭酸カルシウム０．３ｗｔ％を含有させたヤスハラケミカル株式会社製ヒロダイン７５０４（エチレン酢酸ビニルコポリマー、ビカット軟化温度４２℃）をＴ−ダイから押し出し、上記不織布の長手方向と平行に樹脂幅２ｍｍ、樹脂間隔２ｍｍで線状に、３０ｇ／ｍ２積層した。
【００４７】
＜実施例４＞
東洋紡株式会社製不織布ボランス「ＣＲＥ３０８０」白色面側に炭酸カルシウム０．３ｗｔ％を含有させたヤスハラケミカル株式会社製ヒロダイン７５０４（エチレン酢酸ビニルコポリマー、ビカット軟化温度４２℃）をスクリーン印刷にてドット状に、２０ｇ／ｍ２積層した。
【００４８】
＜実施例５＞
東洋紡株式会社製不織布ボランス「ＣＲＥ３０８０」白色面側に炭酸カルシウム０．３ｗｔ％を含有させたヤスハラケミカル株式会社製ヒロダイン７５０４（エチレン酢酸ビニルコポリマー、ビカット軟化温度４２℃）をホットメルトスプレーでランダム状に、２０ｇ／ｍ２積層した。
【００４９】
＜比較例１＞
東洋紡株式会社製不織布ボランス「ＣＲＥ３０８０」白色面側にヤスハラケミカル株式会社製ヒロダイン７５３６（エチレン酢酸ビニルコポリマー、ビカット軟化温度８３℃）をＴ−ダイから押し出し、上記不織布の長手方向と平行に樹脂幅１ｍｍ、樹脂間隔２ｍｍで線状に、２０ｇ／ｍ２積層した。
【００５０】
＜比較例２＞
東洋紡株式会社製不織布ボランス「ＣＲＥ３０８０」白色面側にサイデン化学株式会社製アクリル系樹脂  ＡＴＲ−１を上記不織布の長手方向と平行に樹脂幅１ｍｍ、樹脂間隔２ｍｍで線状に、２０ｇ／ｍ２積層した。上記アクリル系樹脂は常温（２０℃）でも粘性が高く、樹脂層のサンプルを取ることができず、軟化点Ａは測定できなかった。
【００５１】
＜比較例３＞
東洋紡株式会社製不織布ボランス「ＣＲＥ３０８０」白色面側にヤスハラケミカル株式会社製ヒロダイン７５２８（エチレン酢酸ビニルコポリマー、ビカット軟化温度４０℃）をＴ−ダイから押し出し、上記不織布の長手方向と平行に樹脂幅２ｍｍ、樹脂間隔０．１ｍｍで線状に、５０ｇ／ｍ２積層した。
【００５２】
＜比較例４＞
東洋紡株式会社製不織布ボランス「ＣＲＥ３０８０」白色面側にヤスハラケミカル株式会社製エチレン酢酸ビニルコポリマー樹脂（ビカット軟化点＝３９℃）をＴ−ダイから押し出し、上記不織布の長手方向と平行に樹脂幅１ｍｍ、樹脂間隔２ｍｍで線状に、２０ｇ／ｍ２積層した。
【００５３】
実施例１〜５および比較例１〜４で得られた発泡成形品補強用不織布の測定した各物性を表１にまとめた。
【００５４】
【表１】
0006651904.tif 000002
【００５５】
＜実施例６＞
東洋紡株式会社製不織布ボランス「ＣＲＥ３０８０」の白色面側にヤスハラケミカル株式会社製エチレン酢酸ビニルコポリマー樹脂（ビカット軟化点＝３９℃）をＴ−ダイから押し出し、上記不織布の長手方向と平行に樹脂幅１ｍｍ、樹脂間隔２ｍｍで線状に、３０ｇ／ｍ２積層した。その後、タルクを樹脂層面に０．３ｇ／ｍ２スプレーで付着させた。
【００５６】
＜実施例７＞
三井化学株式会社製不織布タフネル「ＥＳＥ４４４」の片面にヤスハラケミカル株式会社製ヒロダイン７５２８（エチレン酢酸ビニルコポリマー、ビカット軟化温度４０℃）をＴ−ダイから押し出し、上記不織布の長手方向と平行に樹脂幅１ｍｍ、樹脂間隔２ｍｍで線状に、２０ｇ／ｍ２積層した。その後、タルクを樹脂層面に０．３ｇ／ｍ２スプレーで付着させた。
【００５７】
＜実施例８＞
東洋紡株式会社製不織布ボランス「ＣＲＥ３０８０」の白色面側にヤスハラケミカル株式会社製ヒロダイン７５０４（エチレン酢酸ビニルコポリマー、ビカット軟化温度４２℃）をＴ−ダイから押し出し、上記不織布の長手方向と平行に樹脂幅２ｍｍ、樹脂間隔２ｍｍで線状に、２０ｇ／ｍ２積層した。その後、タルクを樹脂層面に０．３ｇ／ｍ２スプレーで付着させた。
【００５８】
＜実施例９＞
東洋紡株式会社製不織布ボランス「ＣＲＥ３０８０」の白色面側にヤスハラケミカル株式会社製ヒロダイン７５２８（エチレン酢酸ビニルコポリマー、ビカット軟化温度４０℃）をスクリーン印刷にてドット状に、３０ｇ／ｍ２積層した。その後、タルクを樹脂層面に０．３ｇ／ｍ２スプレーで付着させた。
【００５９】
＜実施例１０＞
東洋紡株式会社製不織布ボランス「ＣＲＥ３０８０」の白色面側にヤスハラケミカル株式会社製ヒロダイン７５２８（エチレン酢酸ビニルコポリマー、ビカット軟化温度４０℃）をホットメルトスプレーにてランダム状に、３０ｇ／ｍ２積層した。その後、タルクを樹脂層面に０．３ｇ／ｍ２スプレーで付着させた。
【００６０】
＜比較例５＞
東洋紡株式会社製不織布ボランス「ＣＲＥ３０８０」の白色面側にヤスハラケミカル株式会社製エチレン酢酸ビニルコポリマー樹脂（ビカット軟化点＝３９℃）をＴ−ダイから押し出し、上記不織布の長手方向と平行に樹脂幅１ｍｍ、樹脂間隔２ｍｍで線状に、３０ｇ／ｍ２積層した。
【００６１】
＜比較例６＞
東洋紡株式会社製不織布ボランス「ＣＲＥ３０８０」の白色面側にヤスハラケミカル株式会社製ヒロダイン７５２８（エチレン酢酸ビニルコポリマー、ビカット軟化温度点４０℃）をＴ−ダイから押し出し、上記不織布の長手方向と平行に樹脂幅１ｍｍ、樹脂間隔９ｍｍで線状に、５ｇ／ｍ２積層した。
【００６２】
実施例６〜１０、比較例５および比較例６で得られた発泡成形品補強用不織布の測定した各物性を表３にまとめた。
【００６３】
【表２】
0006651904.tif 000003
【００６４】
＜実施例１１＞
東洋紡株式会社製不織布ボランス「ＣＲＥ３０８０」白色面側にヤスハラケミカル株式会社製エチレン酢酸ビニルコポリマー樹脂（ビカット軟化点＝３９℃）をＴ−ダイから押し出し、上記不織布の長手方向と平行に樹脂幅２ｍｍ、樹脂間隔２ｍｍで線状に、２０ｇ／ｍ２積層した。その後、ダイキン工業株式会社製ダイフリーを不織布の樹脂層の反対面に０．０１ｇ／ｍ２スプレー塗布した。
【００６５】
＜実施例１２＞
三井化学株式会社製不織布タフネル「ＥＳＥ４４４」の片面にヤスハラケミカル株式会社製エチレン酢酸ビニルコポリマー樹脂（ビカット軟化点＝４０℃）をＴ−ダイから押し出し、上記不織布の長手方向と平行に樹脂幅１ｍｍ、樹脂間隔２ｍｍで線状に、３０ｇ／ｍ２積層した。その後、ダイキン工業株式会社製ダイフリーを不織布の樹脂層の反対面に０．０１ｇ／ｍ２スプレー塗布した。
【００６６】
＜実施例１３＞
白色面側の不織布構成繊維に炭酸カルシウム０．３ｗｔ％を含有させた東洋紡株式会社製不織布ボランス「ＣＲＥ３０８０」の白色面側にヤスハラケミカル株式会社製エチレン酢酸ビニルコポリマー樹脂（ビカット軟化点＝４４℃）をＴ−ダイから押し出し、上記不織布の長手方向と平行に樹脂幅２ｍｍ、樹脂間隔２ｍｍで線状に、２０ｇ／ｍ２積層した。
【００６７】
＜実施例１４＞
白色面側の不織布構成繊維に炭酸カルシウム０．３ｗｔ％を含有させた東洋紡株式会社製不織布ボランス「ＣＲＥ３０８０」白色面側にヤスハラケミカル株式会社製ヒロダイン７５２８（エチレン酢酸ビニルコポリマー、）をスクリーン印刷にてドット状に、２０ｇ／ｍ２積層した。
【００６８】
＜実施例１５＞
白色面側の不織布構成繊維に炭酸カルシウム０．３ｗｔ％を含有させた東洋紡株式会社製不織布ボランス「ＣＲＥ３０８０」白色面側にヤスハラケミカル株式会社製ヒロダイン７５２８（エチレン酢酸ビニルコポリマー、）をホットメルトスプレーにてランダム状に、２０ｇ／ｍ２積層した。
【００６９】
＜比較例７＞
東洋紡株式会社製不織布ボランス「ＣＲＥ３０８０」白色面側にヤスハラケミカル株式会社製ヒロダイン７５３６（エチレン酢酸ビニルコポリマー）をＴ−ダイから押し出し、上記不織布の長手方向と平行に樹脂幅２ｍｍ、樹脂間隔２ｍｍで線状に、２０ｇ／ｍ２積層した。
【００７０】
実施例１１〜１５および比較例７で得られた発泡成形品補強用不織布の測定した各物性を表３にまとめた。
【００７１】
【表３】
0006651904.tif 000004
【産業上の利用可能性】
【００７２】
本発明の発泡成形品補強用不織布は、金型に改良を加えず、従来の金型を使用し、金型を汚すこともなく簡単に発泡成形品補強用不織布を金型にセットできるため、縫製から発泡成形までの工程を簡略化でき生産性を大幅に改善することができ産業界への寄与大である。
【図１】
0006651904.tif 000005
【図２】
0006651904.tif 000006